ШИХТА ДЛЯ ПОЛУЧЕНИЯ ЛЮМИНОФОРА С ДЛИТЕЛЬНЫМ ПОСЛЕСВЕЧЕНИЕМ НА ОСНОВЕ СУЛЬФИДА ЦИНКА

1. Шихта для получения люминофора с длительным послесвечением на основе сульфида цинка, включающая хлориды цинка, аммония, бария, меди и тиомочевину, отличающаяся тем, что она дополнительно содержит пероксид цинка в количестве 0,1-2,5% от массы шихты.
2. Шихта для получения люминофора с длительным послесвечением на основе сульфида цинка, включающая хлориды цинка, аммония, бария, меди, ацетат свинца и тиомочевину, отличающаяся тем, что она дополнительно содержит пероксид цинка в количестве 0,1-0,8% от массы шихты.